(57)【特許請求の範囲】
【請求項１】
質量％で、Ｃ：０．００４０〜０．０１％、Ｓｉ：０．０５％以下、Ｍｎ：０．１〜１．０％と、Ｐ：０．０１〜０．０５％、Ｓ：０．０２％以下、Ａｌ：０．０１〜０．１％、Ｎ：０．００４％以下、Ｎｂ：０．１５％以下、かつ（１）式を満足する残部がＦｅおよび不可避的不純物からなる成分を有し、単軸引張り試験による公称ひずみ１％と１０％の２点法のｎ値が０．２１以上であることを特徴とする、耐二次加工脆性および成形性に優れた高強度薄鋼板。
（１２／９３）×Ｎｂ＊／Ｃ≧１．２          （１）
但し、Ｎｂ＊＝Ｎｂ−（９３／１４）×Ｎ、Ｃ（質量％），Ｎｂ（質量％）、Ｎ（質量％）
【請求項２】
質量％で、さらに、Ｔｉを０．０５％以下含有していることを特徴とする請求項１に記載の耐二次加工脆性および成形性に優れた高強度薄鋼板。
【請求項３】
質量％で、さらに、Ｂを０．００２％以下含有していることを特徴とする請求項１または２に記載の耐二次加工脆性および成形性に優れた高強度薄鋼板。
【請求項４】
請求項１乃至３の何れかに記載の成分を有する鋼スラブをＡｒ3変態点以上の仕上温度で熱間圧延する工程と、熱間圧延後の鋼板を５００〜７００℃で巻取る工程と、巻取られた鋼板を、冷間圧延・焼鈍を施す工程とを具備する、単軸引張り試験による公称ひずみ１％と１０％の２点法のｎ値が０．２１以上であることを特徴とする、耐二次加工脆性に優れた高強度冷延鋼板の製造方法。
【請求項５】
請求項１乃至３の何れかに記載の成分を有する鋼スラブをＡｒ3変態点以上の仕上温度で熱間圧延する工程と、熱間圧延後の鋼板を５００〜７００℃で巻取る工程と、巻取られた鋼板を、冷間圧延・焼鈍・亜鉛系めっき処理を施す工程とを具備する、単軸引張り試験による公称ひずみ１％と１０％の２点法のｎ値が０．２１以上であることを特徴とする、耐二次加工脆性に優れた高強度亜鉛系めっき鋼板の製造方法。
【発明の詳細な説明】
【０００１】
【発明の属する技術分野】
本発明は、プレス加工において二次加工脆性およびストレッチャーストレインが発生せず、かつ深絞り性および表面性状に優れた高強度冷延鋼板、高強度亜鉛系めっき鋼板およびそれらの製造方法に関するもので、自動車鋼板を始め、家庭用電気製品、建材等に広く活用できる。
【０００２】
【従来技術】
自動車用鋼板等プレス加工によって成形される高強度亜鉛系めっき鋼板には、外板材に使用できる高いレベルの表面品質はもとより、深絞り性、ストレッチャーストレインの発生を抑えるための非時効性が要求されている。これまでに、深絞り性および非時効性を高めるため、Ｃ量を極力低減すると同時に、ＴｉおよびＮｂを添加して有害な固溶Ｃを炭化物として固定したＩＦ鋼をベースとした高強度鋼板が開発されてきた。
【０００３】
しかし、ＩＦ鋼では、粒界が清浄化し脆弱であるため、深絞り加工時の縮みフランジ変形において強度の圧縮加工を受けた部分が、その後の加工において脆性破壊を生じる二次加工脆性感受性が高いという問題がある。これに対して、ＩＦ鋼並の特性を維持しつつ耐二次加工脆性を高めるために種々の提案がなされてきた。
【０００４】
まず、固溶Ｃを一部残留させる技術が提案されており、たとえば、特公昭６１−３２３７５号公報には、Ｎに対して当量比以下のＴｉ，Ｃに対しても実質当量比以下のＮｂを添加することによって、ｒ値の低下、降伏強度の上昇、伸びの低下を防止すると同時に、固溶Ｃの一部を粒界に残留させて耐二次加工脆性を高める技術が開示されている（以下、従来技術１）。
【０００５】
また、特開平５−１１２８４５号公報には、Ｃ量の下限を制限すると共にＭｎ，Ｃｒを積極的に添加し、固溶Ｃ量を高めて耐二次加工脆性を高める技術が提案されている（以下、従来技術２）。特開平５−７０８３６号公報には、Ｔｉ，Ｎｂによって固定するＣ量の下限を制限して結晶粒の成長を抑制する炭化物の生成量を確保し、結晶粒の微細化により優れた強度―延性バランスを得ると同時に、ＳｉおよびＰ量の上限規制とＢ添加によって耐二次加工脆性を高める技術が提案されている（以下、従来技術３）。
【０００６】
特開平２−１７５８３７号公報には、できるだけＣ量を低減してＴｉで固定することでｒ値を高め、Ｎｂ添加によって微細ＮｂＣを析出させて結晶粒界を鋸状にすることで二次加工脆性を向上させる技術が開示されている（以下、従来技術４）。
【０００７】
しかしながら、従来技術１および２は、いずれも固溶Ｃを残留させて耐二次加工脆性を高めるため、夏季等の気温が比較的高い環境において長時間保持された場合に時効の問題が懸念される。従来技術１では１００℃で１ｈｒの加速試験により、耐時効性を評価しているが、常温において数ヶ月に渡る長期の時効試験で評価した場合、ＴｉあるいはＮｂの添加量がＣ，Ｎに対して当量比以下である場合、上記加速試験で問題ないと判断されたものであっても、ストレッチャーストレインの原因となる降伏伸びが観察される場合が多い。
【０００８】
また、従来技術３は、Ｂの添加によって耐二次加工脆性を高める技術であるが、Ｂは粒界に偏析し、冷間加工時の結晶回転を抑制し高ｒ値を得る上で好ましい集合組織の発達を阻害するため、深絞り性が劣化する。従来技術４は、Ｎｂ添加により、粒界を鋸状とし、耐二次加工脆性を高める技術であるが、鋸状の粒界により、粒界の拘束力が高まり、結晶粒内に変形が集中して延性が低下する。この傾向は特に局部延性において顕著であり、伸びフランジ性の低下を招く事になっていた。
【０００９】
さらに、本従来技術ではｒ値を高めるために、Ｃ，Ｎ，Ｓに対し、当量比以上のＴｉ添加をおこなっており、実施例では実質的に０．０３％を超える添加量を必要としている。このため、溶融亜鉛めっきにおいて縞状のＴｉマークと呼ばれる表面ムラが発生し、自動車外板など表面品質が要求される用途には使用できなかった。このように、従来技術では、非時効でかつ高い深絞り性を有し、二次加工脆性の生じない亜鉛めっき鋼板を得ることは困難であった。
【００１０】
【発明が解決しようとする課題】
本発明は自動車外板用途などへの適用も可能な高表面品質、非時効でかつ高い深絞り性を有し耐二次加工脆性に優れた高強度薄鋼板、特に引張強度が340MPa以上の高強度薄鋼板およびその製造方法を提供することを目的とする。
【００１１】
【課題を解決するための手段】
本発明者らは、非時効性の障害となる残留固溶Ｃ、ｒ値の向上に限界をもたらすＢ添加、および伸びフランジ性を劣化させるＮｂＣによる粒界形状制御を用いることなく、耐二次加工脆性を向上させる技術を鋭意、検討し、その結果、Ｃ量、Ｎｂ量およびＮｂ／Ｃを特定の範囲内に制御することにより、非時効でかつ深絞り性を有し、耐二次加工脆性に優れた高強度亜鉛系めっき鋼板が得られることを見出し、本発明を完成させた。尚、本発明で薄鋼板とは、冷延鋼板、亜鉛系めっき鋼板を総称したものとする。
【００１２】
すなわち、本発明は
１．質量％で、Ｃ：０．００４０〜０．０１％、Ｓｉ：０．０５％以下、Ｍｎ：０．１〜１．０％と、Ｐ：０．０１〜０．０５％、Ｓ：０．０２％以下、Ａｌ：０．０１〜０．１％、Ｎ：０．００４％以下、Ｎｂ：０．１５％以下、かつ（１）式を満足する残部がＦｅおよび不可避的不純物からなる成分を有し、単軸引張り試験による公称ひずみ１％と１０％の２点法のｎ値が０．２１以上であることを特徴とする、耐二次加工脆性および成形性に優れた高強度薄鋼板。
【００１３】
（１２／９３）×Ｎｂ*／Ｃ≧１．２              （１）
但し、Ｎｂ*＝Ｎｂ―（９３／１４）×Ｎ、Ｃ（質量％），Ｎｂ（質量％）、Ｎ（質量％）
２．質量％で、さらに、Ｔｉを０．０５％以下含有していることを特徴とする1に記載の耐二次加工脆性および成形性に優れた高強度薄鋼板。
【００１４】
３．質量％で、さらに、Ｂを０．００２％以下含有していることを特徴とする1または2に記載の耐二次加工脆性および成形性に優れた高強度薄鋼板。
【００１５】
４．  １乃至３の何れかに記載の成分を有する鋼スラブをＡｒ3変態点以上の仕上温度で熱間圧延する工程と、熱間圧延後の鋼板を５００〜７００℃で巻取る工程と、巻取られた鋼板を、冷間圧延・焼鈍を施す工程とを具備する、単軸引張り試験による公称ひずみ１％と１０％の２点法のｎ値が０．２１以上であることを特徴とする、耐二次加工脆性に優れた高強度冷延鋼板の製造方法。
【００１６】
５．  １乃至３の何れかに記載の成分を有する鋼スラブをＡｒ3変態点以上の仕上温度で熱間圧延する工程と、熱間圧延後の鋼板を５００〜７００℃で巻取る工程と、巻取られた鋼板を、冷間圧延・焼鈍・亜鉛系めっき処理を施す工程とを具備する、単軸引張り試験による公称ひずみ１％と１０％の２点法のｎ値が０．２１以上であることを特徴とする、耐二次加工脆性に優れた高強度亜鉛系めっき鋼板の製造方法。
【００１７】
【発明の実施の形態】
以下に、本発明の成分組成範囲、製造条件について説明する。
【００１８】
１．成分組成範囲
Ｃ：０．００４０〜０．０１％
Ｃは強度を確保するために添加する。３４０ＭＰａ以上の引張り強度を確保するため、０．００４０％以上添加するが、０．０１％を超えると、粒界に炭化物の析出が認められるようになり、二次加工脆性が劣化するため、０．００４０〜０．０１％とする。析出物の形態および分散状態を適正に制御し、更に耐二次加工脆性を改善し、より好ましい総合性能を引き出すには、Ｃ添加量を０．００５０〜０．００８０％、さらに望ましくは、０．００５０〜０．００７４％の範囲に規制することが好ましい。
【００１９】
Ｓｉ：０．０５％以下
Ｓｉは、過剰に添加すると亜鉛めっき密着性が劣化するため、０．０５％以下とする。
【００２０】
Ｍｎ：０．１〜０．７％
Ｍｎは鋼中のＳをＭｎＳとして析出させ、スラブの熱間割れを防止する。また、亜鉛めっき密着性を劣化させることなく強度を高めることができるため、添加する。
【００２１】
Ｓを析出固定するために必要な０．１％以上とするが、過剰に添加すると強度上昇に伴い延性が低下するので、０．７％を上限とする。
【００２２】
Ｐ：０．０１〜０．０５％
Ｐは鋼の強化に有効な元素であり、０．０１％以上添加するが、０．０５％を超えて添加すると亜鉛めっき密着性を劣化させるので、０．０５％以下とする。
【００２３】
Ｓ：０．０２％以下
Ｓは熱間加工性を低下させ、スラブの熱間割れ感受性を高める。また、微細なＭｎＳの析出により、加工性を劣化させるので、０．０２％を上限とする。
【００２４】
Ａｌ：０．０１〜０．１％
鋼中NをＡｌＮとして析出させ、固溶Ｎを極力残さないために添加する。０．０１％未満では、こうした効果が十分でなく、また０．１％を超えると残存する固溶Ａｌにより、延性が低下するために、上限を０．１％と規定する。
【００２５】
Ｎ：０．００４％以下
ＡｌＮとして析出し、無害化されるが、上記Ａｌの下限量でも極力無害化されるように、０．００４％以下とする。
【００２６】
Ｎｂ：０．１５％以下
Ｎｂは固溶Ｃを固定し、耐二次加工脆性および成形性を改善するため、添加する。しかしながら、過剰添加は延性を低下させるので、Ｎｂの上限は０．１５％とする。析出物の形態および分散状態を適正に制御し、耐二次加工脆性をより向上させるには、Ｎｂ添加量をＮｂ＞０．０３５％とすることが望ましく、さらに耐二次加工脆性を改善しより総合性能を改善するには、Ｎｂ≧０．０８０％とすることが望ましい。但し、コストを考慮した場合、上限はＮｂ≦０．１４０％とすることが望ましい。
【００２７】
（１２／９３）×Ｎｂ*／Ｃ≧１．２
但し、Ｎｂ*＝Ｎｂ―（９３／１４）×Ｎ
本発明では、優れた耐二次加工脆性感受性およびｒ値を鋼板に付与し、かつ非時効とするため、Ｃ量に応じてＮｂ量を上式を満足するように規定する。図１に、Ｃ：０．００４０〜０．０１％、Ｎｂ：０．０１〜０．１５％、Ｓｉ：０．０１〜０．０５％、Ｍｎ：０．１〜１．０％、Ｐ：０．０１〜０．０５％、Ｓ：０．００２〜０．０２％の成分組成のスラブを作成し、熱間圧延後、酸洗、冷間圧延し、８００℃で連続焼鈍を行い、最後に０．５％の調質圧延を行って、耐二次加工脆性感受性を評価した結果を示す。
【００２８】
耐二次加工脆性は、鋼板から直径１０５ｍｍのブランクを打ち抜き、カップ状に深絞り成形し、得られたカップサンプルを種々の冷媒（エチルアルコール等）の中に保存した後に円錐ポンチでカップの端部を広げる加工を加え、延性破壊から脆性破壊へ移行する温度を測定して二次加工脆化温度とした。
【００２９】
二次加工脆化温度は、公称ひずみ１％と１０％の２点法のｎ値が０．２１以上で、かつ（１２／９３）×Ｎｂ*／Ｃ≧１．２        但し、Ｎｂ*はＮｂ―（９３／１４）×Ｎで定義される有効Ｎｂ量において顕著に低下し、優れた耐二次加工脆性感受性が得られている。このような効果は詳細は不明であるが、以下の３点の複合効果によるものと考えられる。
【００３０】
１）１％〜１０％の低歪領域におけるｎ値の向上により、絞り加工時のパンチ底接触部の歪量が増大し、深絞り加工での流入量が減少することで、縮みフランジ変形における圧縮加工の程度が軽減される効果。
【００３１】
２）（１２／９３）×Ｎｂ＊／Ｃを１．２以上とすることにより、炭化物の寸法および分散形態が最適化され、深絞り加工時の縮みフランジ変形における圧縮加工下においても、ミクロ的な歪が均一分散化されるため特定の粒界への転位の集積がなく、粒界脆化が生じない。
【００３２】
３）ＮｂＣ析出により、焼鈍板の結晶粒径が従来鋼に比べ、微細化することにより靭性が改善される。
【００３３】
なお、本発明において、さらに耐二次加工脆性を改善するために、上記1）の理由から、公称ひずみ１％と１０％の２点法のｎ値を0.214以上とすることが望ましい。
【００３４】
図２、３は、Ｃが０．００４０〜０．０１％の鋼板について、ｒ値および３０℃で３ヶ月の時効を行った後に引張り試験を行って降伏伸びを測定したものであるが、（１２／９３）×Ｎｂ＊／Ｃが１．２以上の場合、固溶Ｃを完全に固定することができ、優れたｒ値と非時効性が得られる。
【００３５】
なお、本発明において、析出物の形態および分散状態を制御し、更に優れた耐二次加工脆性、成形性を確保するには、（１２／９３）×Ｎｂ＊／Ｃを１．３〜２．２の範囲に規制することが望ましい。
【００３６】
図１〜３より、鋼組成を（１２／９３）×Ｎｂ＊／Ｃを１．２以上とし、単軸引張り試験における公称ひずみ１％と１０％の２点法のｎ値が０．２１以上を満足する鋼の場合、優れた耐二次加工脆性感受性、成形性および非時効性が得られる。
【００３７】
本発明の効果は、上述した規定により達成されるが、さらに、品質改善および耐二次加工脆性の向上のために、Ｔｉ,ＢをそれぞれＴｉ≦０．０５％、Ｂ≦０．００２％の範囲で添加することが可能である。
【００３８】
Ｔｉ：炭窒化物を形成し、熱延板の組織を微細化することにより、成形性を改善する。しかしながら、０．０５％を超えて添加した場合、析出物が粗大化し、十分な効果が得られない。より望ましくは、特に溶融亜鉛めっきの表面性状の観点から、上限を０．０２％未満とし、必要な細粒化効果を得るために、下限を０．００５％とすることが望ましい。
【００３９】
Ｂ：結晶粒界を強化し、耐二次加工脆性を改善するために添加するが、０．００２％を超えて添加した場合、成形性が大幅に低下するので、上限を０．００２％とする。本発明鋼は、結晶粒が微細化されており、極めて優れた耐二次加工脆性を示すので、望ましくは成形性の低下を極力抑えるために、Ｂ添加量を０．０００１〜０．００１％の範囲に規制することが望ましい。
【００４０】
また、本発明の高強度薄鋼板は、上記式（1）により固溶Ｃ,Ｎが完全に固定されるため、そのＢＨ(焼付け硬化性)が１９．６ＭＰａ未満であり、夏季等の気温が比較的高い環境において長時間保持された場合にも、時効が問題となることはない。さらに、溶接部の加工性にも優れており、テーラードブランクのような新技術にも対応可能である。
【００４１】
２．製造条件
上記成分を有する鋼の連続鋳造スラブを加熱後、あるいは加熱することなく直ちに熱間圧延を行う。
【００４２】
熱間圧延仕上温度：Ａｒ3点以上
仕上温度がＡｒ3点未満であると、１〜１０％の低歪領域におけるｎ値が低下し、耐二次加工脆性が劣化するため、Ａｒ3点以上とする。
【００４３】
巻取り温度：５００〜７００℃以下
巻取り温度は、ＮｂＣを十分に析出させるため５００℃以上とし、鋼板表面のスケール剥がれによる押し込み疵を防止するため７００℃以下とする。
【００４４】
本発明は、溶融亜鉛めっき鋼板を主な対象とするものであるが、電気亜鉛めっき鋼板でもその目的とする効果が得られる。また、めっきを施さない冷延鋼板であってもその優れた耐二次加工脆性、非時効性、加工性により、自動車鋼板を始めとする種々の用途に利用することができる。尚、本発明では冷間圧延，焼鈍および亜鉛めっき処理は常法によるもので、その目的とする効果は得られる。また、めっき後に、有機皮膜処理を施してもよい。
【００４５】
【実施例】
表１に示す化学組成の鋼を溶製し、２５０ｍｍ厚の連続鋳造スラブとしたものを１２００℃に加熱後、仕上温度８９０〜９４０℃、巻取り温度６００〜６５０℃で熱間圧延して板厚２．８ｍｍの熱延鋼板とし、酸洗後に板厚０．７ｍｍまで冷間圧延を施した後、連続溶融亜鉛めっきラインにて焼鈍温度８００〜８６０℃、めっき浴温度４６０℃、合金化処理温度５００℃で合金化溶融亜鉛めっきを施した。
【００４６】
その後、０．７％の調質圧延を行った後、引張試験片を採取して１％と１０％の２点法によるｎ値、ＴＳおよびｒ値を求めると共に、前記と同様のカップ絞りによる試験法にて耐二次加工脆性感受性を調査した。なお、引張試験は、Ｌ方向より採取したＪＩＳ５号引張試験片によって実施した。また、３０℃で3ヶ月の時効を行った後に引張試験を行って降伏伸びを測定して、非時効性を評価した。
【００４７】
表2から明らかなように、鋼番１〜１5の本発明鋼は、優れた成形性を示し、かつ、いずれも二次加工脆化温度が−８５℃以下という極めて優れた耐二次加工脆性を有しており、さらに表面性状の問題もなく、非時効である。また、本発明鋼は、上記の特性に加え、溶接部の加工性、疲労特性にも優れていることが確認された。
【００４８】
これに対して、例えば、比較例Ｎｏ．１６，２１は、Ｃ，Ｐ量が本発明範囲外のため、強度不足が生じ、比較例Ｎｏ．１９、２０は、Ｓｉ，Ｐ量が不適切なため、表面性状が著しく劣る。比較鋼Ｎｏ．１７は、仕上圧延温度がＡｒ3点以下であるため、また、比較例Ｎｏ．１８，２２はＮｂ＊／Ｃ値が適正でないため、いずれも成形性、耐二次加工脆化温度が十分でない。
【００４９】
【表１】
0003840855.tif 000002
【００５０】
【表２】
0003840855.tif 000003
【００５１】
【発明の効果】
以上説明したように、本発明によれば、表面性状を損なうことなく非時効でかつかつ高成形性を有する耐二次加工脆性に優れた亜鉛めっき鋼板を得ることができ、自動車用鋼板を始めとする種々の分野への適用が可能で産業上、極めて有意義である。
【図面の簡単な説明】
【図１】耐二次加工脆性に及ぼすＮｂ，Ｃの影響を示す図
【図２】深絞り性、非時効性に及ぼすＮｂ，Ｃの影響を示す図
【図３】非時効性に及ぼすＮｂ，Ｃの影響を示す図
【図１】
0003840855.tif 000004
【図２】
0003840855.tif 000005
【図３】
0003840855.tif 000006